(57)【要約】【課題】エネルギー線照射により速やかに硬化することができ、かつ、形成される画像が光沢、平滑性および質感に優れる、インク組成物を提供すること。【解決手段】本発明にかかるインク組成物は、エネルギー線によって硬化するインクジェット記録用インク組成物であって、下記一般式（１）で表される化合物と、樹枝状オリゴマーと、ラジカル重合開始剤と、を含有する。【化３】2010132788.tif 000005（ただし、式中ｎは、６以上２０以下の整数、式中Ｒは、アクリロイル基または炭素数１〜３のアルキル基を表す。）【選択図】なし【特許請求の範囲】
【請求項１】
エネルギー線によって硬化するインクジェット記録用インク組成物であって、
下記一般式（１）で表される化合物と、
樹枝状オリゴマーと、
ラジカル重合開始剤と、
を含有する、インク組成物。
【化１】
2010132788.tif 000004
（ただし、式中ｎは、６以上２０以下の整数、式中Ｒは、アクリロイル基または炭素数１
〜３のアルキル基を表す。）
【請求項２】
請求項１において、
前記ラジカル重合開始剤は、ベンゾイル−ジフェニル−フォスフィンオキサイド誘導体
である、インク組成物。
【請求項３】
請求項１または請求項２において、
前記樹枝状オリゴマーの重量平均分子量は、１００００〜６００００である、インク組
成物。
【請求項４】
請求項１ないし請求項３のいずれか一項において、
さらに、色材を含有する、インク組成物。
【請求項５】
請求項１ないし請求項４のいずれか一項に記載のインク組成物を用いた記録方法であっ
て、
記録媒体を準備する工程と、
インクジェット記録装置によって、前記インク組成物を吐出し、前記記録媒体の画像が
記録された面に、前記インク組成物を付着させる工程と、
前記付着されたインク組成物に、エネルギー線を照射して前記インク組成物を硬化させ
る工程と、
を含む、記録方法。
【請求項６】
請求項５において、
前記記録媒体は、画像が記録されており、
前記前記インク組成物を付着させる工程において、前記記録媒体の画像が記録された面
に、前記インク組成物が付着される、記録方法。
【請求項７】
請求項５または請求項６において、
前記記録媒体は、非吸収性媒体である、記録方法。
【請求項８】
請求項１ないし請求項４のいずれか一項に記載のインク組成物を備えたインクセット。
【請求項９】
請求項７に記載のインクセットを備えたインクカートリッジ。
【請求項１０】
請求項８に記載のインクカートリッジを備えたインクジェット記録装置。
【発明の詳細な説明】
【技術分野】
【０００１】
本発明は、インク組成物、記録方法、インクセット、インクカートリッジおよびインク
ジェット記録装置に関する。
【背景技術】
【０００２】
従来から、光などのエネルギー線照射によって硬化するインク組成物の開発が種々行わ
れている。このようなインク組成物は、エネルギー線の照射によって速やかに硬化し、か
つ、十分に硬化する性能が求められている。
【０００３】
たとえば、特開２００６−２４１１９４号公報には、ラジカル重合性化合物、および重
合開始剤を含有するインク組成物が提案されている。同公報のインク組成物は、活性エネ
ルギー線の照射による硬化性が良好であるとの記載がある。
【特許文献１】特開２００６−２４１１９４号公報
【発明の開示】
【発明が解決しようとする課題】
【０００４】
一方、本発明者は、エネルギー線硬化型のインク組成物によって、質感の優れた印刷結
果を得たい場合は、インク組成物がエネルギー線の照射によって速やかに、かつ十分に硬
化する性能を備えるだけでは不十分である、という知見を得た。そして、検討の結果、エ
ネルギー線硬化型のインク組成物によって高級感のある印刷結果を得るための条件の一つ
が、硬化した後のインク組成物の表面の平滑性にあることが分かってきた。
【０００５】
本発明のいくつかの態様における目的の１つは、エネルギー線照射により速やかに硬化
することができ、かつ、形成される画像が光沢、平滑性および質感に優れる、インク組成
物を提供することにある。
【課題を解決するための手段】
【０００６】
本発明にかかるインク組成物は、
エネルギー線によって硬化するインクジェット記録用インク組成物であって、
下記一般式（１）で表される化合物と、
樹枝状オリゴマーと、
ラジカル重合開始剤と、
を含有する。
【０００７】
【化２】
2010132788.tif 000002
【０００８】
（ただし、式中ｎは、６以上２０以下の整数、式中Ｒは、アクリロイル基または炭素数１
〜３のアルキル基を表す。）
このようなインク組成物は、エネルギー線照射により速やかに硬化することができ、か
つ、形成される画像が光沢、平滑性および質感に優れる。
【０００９】
本発明のインク組成物において、
前記ラジカル重合開始剤は、ベンゾイル−ジフェニル−フォスフィンオキサイド誘導体
であることができる。
【００１０】
本発明のインク組成物において、
前記樹枝状オリゴマーの重量平均分子量は、１００００〜６００００であることができ
る。
【００１１】
本発明のインク組成物において、
さらに、色材を含有することができる。
【００１２】
本発明にかかる記録方法は、
上述のインク組成物を用いた記録方法であって、
記録媒体を準備する工程と、
インクジェット記録装置によって、前記インク組成物を吐出し、前記記録媒体の画像が
記録された面に、前記インク組成物を付着させる工程と、
前記付着されたインク組成物に、エネルギー線を照射して前記インク組成物を硬化させ
る工程と、
を含む。
【００１３】
本発明の記録方法において、
前記記録媒体は、画像が記録されており、
前記前記インク組成物を付着させる工程において、前記記録媒体の画像が記録された面
に、前記インク組成物が付着されることができる。
【００１４】
本発明の記録方法において、
前記記録媒体は、非吸収性媒体であることができる。
【００１５】
本発明にかかるインクセットは、
上述のインク組成物を備える。
【００１６】
本発明にかかるインクカートリッジは、
上述のインクセットを備える。
【００１７】
本発明にかかるインクジェット記録装置は、
上述のインクカートリッジを備える。
【発明を実施するための最良の形態】
【００１８】
以下、本発明に好適な実施形態について、詳細に説明する。
【００１９】
１．インク組成物
本発明にかかるインク組成物は、エネルギー線によって硬化するインクジェット記録用
インク組成物であって、一般式（１）で表される化合物と、樹枝状オリゴマーと、ラジカ
ル重合開始剤と、を含有する。
【００２０】
１．１．一般式（１）で表される化合物
本実施形態のインク組成物は、一般式（１）で表される化合物を含有する。
【００２１】
一般式（１）で表される化合物は、ポリエチレングリコール鎖に少なくともアクリル基
が結合した化合物である。一般式（１）で表される化合物の機能の一つは、インク組成物
におけるモノマーである。一般式（１）で表される化合物において、ポリエチレングリコ
ール単位の繰り返し数（式中ｎ）は、６以上２０以下である。また、式中Ｒは、アクリロ
イル基または炭素数１〜３のアルキル基である。一般式（１）で表される化合物は、この
ような構造を有することにより、被記録面に付着されたインク組成物の接触角を小さくす
るとともに、インク組成物の表面の平坦性を高めることができる。これにより、インク組
成物が記録媒体等に付着され、硬化された際に表面の平滑性を高めることができる。
【００２２】
インク組成物に一般式（１）で表される化合物が含有されることによって上記の効果が
得られるメカニズムについては、極めて明らかとは言えないが、一般式（１）で表される
化合物が含有されることによって、記録媒体表面において、インク組成物の液滴が、少な
くともアイランド状に形成されることを抑制する作用を有するものと考えられる。
【００２３】
式中Ｒは、アクリロイル基または炭素数１〜３のアルキル基であるが、この範囲内にお
いて、たとえば、インク組成物における一般式（１）で表される化合物の分散性、インク
組成物の硬化性、およびインク組成物の記録媒体への親和性などを制御するために、構造
を適宜選択することができる。
【００２４】
一般式（１）で表される化合物としては、化学合成によって得ることができるが、市販
品を用いることもできる。一般式（１）で表される化合物の市販品としては、たとえば、
新中村化学工業株式会社から、商品名「Ａ−４００」として市販されているポリエチレン
グリコール＃４００ジアクリレート（ｎ＝９、Ｒは、アクリロイル基）、商品名「ＡＭ−
９０Ｇ」として市販されているメトキシポリエチレングリコール＃４００アクリレート（
ｎ＝９、Ｒは、メチル基（炭素数１のアルキル基））、および商品名「Ａ−６００」とし
て市販されているポリエチレングリコール＃６００ジアクリレート（ｎ＝１４、Ｒは、ア
クリロイル基）などが挙げられる。
【００２５】
一般式（１）で表される化合物におけるｎは、５以下であると、記録媒体に対するイン
ク組成物の濡れ性が不足する場合があり、２１以上であると、インク組成物の粘度が高く
なり、インクジェット記録装置に適用できなくなる場合がある。
【００２６】
本実施形態のインク組成物の全量に対する一般式（１）で表される化合物の含有量は、
１〜３０質量％が好ましく、より好ましくは５〜１５質量％である。一般式（１）で表さ
れる化合物の含有量が、上記範囲よりも少ないと、記録媒体に対するインク組成物の濡れ
性が不足する場合があり、上記範囲を超えると、インク組成物の粘度が高くなり、インク
ジェット記録装置に適用できなくなる場合がある。
【００２７】
１．２．樹枝状オリゴマー
本実施形態のインク組成物は、樹枝状オリゴマーを含有する。
【００２８】
本実施形態の樹枝状オリゴマーは、多官能（メタ）アクリレート化合物と多価メルカプ
ト化合物とが、マイケル付加（カルボニル基に関しβ位）により重合したものである。
【００２９】
多官能（メタ）アクリレート化合物への多価メルカプト化合物のマイケル付加は、得ら
れる樹枝状オリゴマーが、その後もなお炭素−炭素二重結合に基づくラジカル重合を行う
ことができるように、多官能（メタ）アクリレート化合物が有する炭素−炭素二重結合が
、全体として０．１％ないし５０％の範囲で残存するように行われることが好ましい。
【００３０】
例えば、多価メルカプト化合物のメルカプト基の、多官能（メタ）アクリレート化合物
の炭素−炭素二重結合に対する付加割合は、該基および二重結合のモル比で１／２００な
いし１／２となるようにすることが好ましく、１／１００ないし１／３となるようにする
ことがより好ましく、１／５０ないし１／５となるようにすることが更に好ましく、１／
２０ないし１／８となるようにすることが特に好ましい。
【００３１】
また、多官能（メタ）アクリレート化合物へ多価メルカプト化合物を付加して得られる
樹枝状オリゴマーは、放射線重合のための十分量の官能基を有することが好ましい。この
ためには、樹枝状オリゴマーの分子量は、炭素−炭素二重結合１モル当たりの分子量が１
００ないし１０００００の範囲にあることが好ましい。また、本実施形態の樹枝状オリゴ
マーの好ましい重量平均分子量は、１０００ないし６００００であり、より好ましくは１
５００ないし６００００、特に好ましくは１００００ないし６００００である。
【００３２】
本実施形態の樹枝状オリゴマーにおいて、アクリレート基の個数は、好ましくは２ない
し２０であり、より好ましくは２ないし１０、更に好ましくは２ないし６である。多官能
（メタ）アクリレート化合物の好ましい具体例としては、エチレングリコールジ（メタ）
アクリレート、ジエチレングリコールジ（メタ）アクリレート、トリエチレングリコール
ジ（メタ）アクリレート、テトラエチレングリコールジ（メタ）アクリレート、テトラメ
チレングリコールジ（メタ）アクリレート、トリメチロールプロバントリ（メタ）アクリ
レート、エチレンオキサイド変性トリメチロールプロバントリ（メタ）アクリレート、プ
ロピレンオキサイド変性トリメチロールプロバントリ（メタ）アクリレート、トリメチロ
ールエタントリ（メタ）アクリレート、ペンタエリスリトールジ（メタ）アクリレート、
ペンタエリスリトールトリ（メタ）アクリレート、ペンタエリスリトールテトラ（メタ）
アクリレート、ジペンタエリスリトールペンタ（メタ）アクリレート、ジペンタエリスリ
トールヘキサ（メタ）アクリレート、トリペンタエリスリトールオクタ（メタ）アクリレ
ート、トリペンタエリスリトールヘプタ（メタ）アクリレート、カプロラクトン変性ペン
タエリスリトールトリ（メタ）アクリレート、カプロラクトン変性ペンタエリスリトール
テトラ（メタ）アクリレート、カプロラクトン変性ジペンタエリスリトールヘキサ（メタ
）アクリレート、エピクロルヒドリン変性ヘキサヒドロフタル酸ジ（メタ）アクリレート
、ヒドロキシピバリン酸ネオペンチルグリコールジ（メタ）アクリレート、ネオペンチル
グリコールジ（メタ）アクリレート、エチレンオキサイド変性ネオペンチルグリコールジ
（メタ）アクリレート、プロピレンオキサイド変性ネオペンチルグリコールジ（メタ）ア
クリレート、カプロラクトン変性ヒドロキシピバリン酸エステルネオペンチルグリコール
ジ（メタ）アクリレート、ステアリン酸変性ペンタエリスリトールジ（メタ）アクリレー
ト、エピクロルヒドリン変性フタル酸ジ（メタ）アクリレート、ポリ（エチレングリコー
ルテトラメチレングリコール）ジ（メタ）アクリレート、ポリ（プロピレングリコールテ
トラメチレングリコール）ジ（メタ）アクリレート、ポリエステル（メタ）アクリレート
、ポリエチレングリコールジ（メタ）アクリレート、ポリエチレングリコール−ポリプロ
ピレングリコール−ポリエチレングリコールジ（メタ）アクリレート、ポリプロピレング
リコールジ（メタ）アクリレート、エピクロルヒドリン変性プロピレングリコールジ（メ
タ）アクリレート、プロピレンオキサイド変性ビスフェノールＡジグリシジルエーテルジ
（メタ）アクリレート、シリコーンジ（メタ）アクリレート、トリエチレングリコールジ
（メタ）アクリレート、テトラエチレングリコールジ（メタ）アクリレート、トリシクロ
デカンジメタノールジ（メタ）アクリレート、ネオペンチルグリコール変性トリメチロー
ルプロパンジ（メタ）アクリレート、トリプロピレングリコールジ（メタ）アクリレート
、エチレンオキサイド変性トリプロピレングリコールジ（メタ）アクリレート、トリグリ
セロールジ（メタ）アクリレート、ジプロピレングリコールジ（メタ）アクリレート、エ
ピクロルヒドリン変性グリセロールトリ（メタ）アクリレート、エチレンオキサイド変性
グリセロールトリ（メタ）アクリレート、プロピレンオキサイド変性グリセロールトリ（
メタ）アクリレート、エチレンオキサイド変性リン酸トリ（メタ）アクリレート、カプロ
ラクトン変性トリメチロールプロパントリ（メタ）アクリレート、ＨＰＡ変性トリメチロ
ールプロパントリ（メタ）アクリレート、エチレンオキサイド変性トリメチロールプロパ
ントリ（メタ）アクリレート、プロピレンオキサイド変性トリメチロールプロパントリ（
メタ）アクリレート、トリメチロールプロパンベンゾエート（メタ）アクリレート、トリ
ス（（メタ）アクリロキシエチル）イソシアヌレート、アルコキシ変性トリメチロールプ
ロパントリ（メタ）アクリレート、ジペンタエリスリトールポリ（メタ）アクリレート、
アルキル変性ジペンタエリスリトールトリ（メタ）アクリレート、ジトリメチロールプロ
パンテトラ（メタ）アクリレート等の（メタ）アクリル酸エステルを挙げることができる
。これらの化合物は、その１種のみを単独で使用してもよく２種以上を併用してもよい。
【００３３】
本実施形態の樹枝状オリゴマーにおいて、多価メルカプト化合物としては、１，２−ジ
メルカプトエタン、１，３−ジメルカプトプロパン、１，４−ジメルカプトブタン、ビス
ジメルカプトエタンチオール（ＨＳ−ＣＨ２ＣＨ２−Ｓ−ＣＨ２ＣＨ２−ＳＨ）、トリメ
チロールプロパントリ（メルカプトアセテート）、トリメチロールプロパントリ（メルカ
プトプロピオネート）、ペンタエリスリトールテトラ（メルカプトアセテート）、ペンタ
エリスリトールトリ（メルカプトアセテート）、ペンタエリスリトールテトラ（メルカプ
トプロピオネート）、ジペンタエリスリトールヘキサ（メルカプトアセテート）、ジペン
タエリスリトールヘキサ（メルカプトプロピオネート）等が挙げられる。
【００３４】
本実施形態において樹枝状オリゴマーの合成に際しては、必要に応じて重合防止剤を加
えることができる。重合防止剤としては、（メタ）アクリレート化合物の重合防止に一般
に用いられるヒドロキノン系化合物、フェノール系化合物を、本発明においても使用する
ことができる。それらの具体例としては、ハイドロキノン、メトキシハイドロキノン、カ
テロール、ｐ−ｔｅｒｔ−ブチルカテコール、クレゾール、ジブチルヒドロキシトルエン
、２，４，６−トリ−ｔｅｒｔ−ブチルフェノール（ＢＨＴ）等が挙げられるがこれらに
限定されない。
【００３５】
本実施形態に用いられる樹枝状オリゴマーの合成の完了の確認は、液体クロマトグラフ
ィー、ゲル濾過クロマトグラフィー、その他の一般的な分析機器により確認することがで
きる。
【００３６】
本実施形態に用いられる樹枝状オリゴマーにおける、多価メルカプト化合物の、多官能
（メタ）アクリレート化合物の（メタ）アクリレート基へのマイケル付加反応は、多官能
（メタ）アクリレート化合物（モノマー）と多価メルカプト化合物とを混合し、室温ない
し１００℃にて、塩基性触媒を添加することにより行うことができる。反応時間は、通常
約３０分間ないし約６時間である。
【００３７】
本実施形態のインク組成物に使用する樹枝状オリゴマーのより具体的な例としては、商
品名「ＳＴＡＲ５０１」で大阪有機化学工業株式会社から入手可能な樹枝状オリゴマーを
挙げることができる。
【００３８】
本実施形態に用いる樹枝状オリゴマーがインク組成物に含有されることによって、印刷
結果において優れた画像鮮明性、発色性、およびブリードの抑制効果を有することについ
ての詳細メカニズムは定かではない。しかしながら、一般にチオールとアクリレートを用
いた反応はラジカル重合において酸素阻害を受けにくく低エネルギーで硬化することが優
れた性能を発現させる一因であると考えられる。
【００３９】
本実施形態にかかるインク組成物に含まれる樹枝状オリゴマーの量は、特に限定されな
いが、インク組成物に対して、好ましくは１質量％ないし５０質量％、より好ましくは５
質量％ないし３０質量％である。樹枝状ポリマーの含有量がこの範囲よりも小さいと、イ
ンク組成物による印刷結果において、画像鮮明性や発色性が得られなくなることがある。
また、樹枝状オリゴマーの含有量がこの範囲よりも大きいと、インク組成物の粘度が著し
く大きくなることがあり、インクジェット記録方法において、支障が生じることがある。
【００４０】
１．３．ラジカル重合開始剤
本実施形態のインク組成物は、ラジカル重合開始剤を含有する。ラジカル重合開始剤は
、エネルギー線を受けることによって、ラジカル重合における活性種を生じることができ
る。これにより、ラジカル重合開始剤は、一般式（１）で表される化合物および樹枝状オ
リゴマーのラジカル重合性を有する官能基の重合開始剤としての機能を有することができ
る。
【００４１】
エネルギー線によってラジカルを発生するラジカル重合開始剤は、当業者間で公知のも
のを制限なく使用でき、具体的には、例えば、Ｂｒｕｃｅ  Ｍ．  Ｍｏｎｒｏｅら著、Ｃ
ｈｅｍｉｃａｌ  Ｒｅｖｉｅｗ，９３，４３５（１９９３）や、Ｒ．Ｓ．Ｄａｖｉｄｓｏ
ｎ著、Ｊｏｕｒｎａｌ  ｏｆ  Ｐｈｏｔｏｃｈｅｍｉｓｔｒｙ  ａｎｄ  ｂｉｏｌｏｇｙ
Ａ：Ｃｈｅｍｉｓｔｒｙ，７３．８１（１９９３）や、Ｊ．Ｐ．Ｆａｕｓｓｉｅｒ“Ｐ
ｈｏｔｏｉｎｉｔｉａｔｅｄ  Ｐｏｌｙｍｅｒｉｚａｔｉｏｎ−Ｔｈｅｏｒｙ  ａｎｄ  
Ａｐｐｌｉｃａｔｉｏｎｓ”：Ｒａｐｒａ  Ｒｅｖｉｅｗ  ｖｏｌ．９，Ｒｅｐｏｒｔ，
Ｒａｐｒａ  Ｔｅｃｈｎｏｌｏｇｙ（１９９８）や、Ｍ．Ｔｓｕｎｏｏｋａ  ｅｔ  ａｌ
．，Ｐｒｏｇ．Ｐｏｌｙｍ．Ｓｃｉ．，２１，１（１９９６）に多く記載されている。さ
らには、Ｆ．Ｄ．Ｓａｅｖａ，Ｔｏｐｉｃｓ  ｉｎ  Ｃｕｒｒｅｎｔ  Ｃｈｅｍｉｓｔｒ
ｙ，１５６，５９（１９９０）、Ｇ．Ｇ．Ｍａｓｌａｋ，Ｔｏｐｉｃｓ  ｉｎ  Ｃｕｒｒ
ｅｎｔ  Ｃｈｅｍｉｓｔｒｙ，１６８，１（１９９３）、Ｈ．Ｂ．Ｓｈｕｓｔｅｒ  ｅｔ
ａｌ，ＪＡＣＳ，１１２，６３２９（１９９０）、Ｉ．Ｄ．Ｆ．Ｅａｔｏｎ  ｅｔ  ａ
ｌ，ＪＡＣＳ，１０２，３２９８（１９８０）等に記載されているような、増感色素の電
子励起状態との相互作用を経て、酸化的もしくは還元的に結合解裂を生じる化合物群も知
られる。
【００４２】
好ましいラジカル重合開始剤としては（ａ）芳香族ケトン類、（ｂ）芳香族オニウム塩
化合物、（ｃ）有機過酸化物、（ｄ）ヘキサアリールビイミダゾール化合物、（ｅ）ケト
オキシムエステル化合物、（ｆ）ボレート化合物、（ｇ）アジニウム化合物、（ｈ）メタ
ロセン化合物、（ｉ）活性エステル化合物、（ｊ）炭素ハロゲン結合を有する化合物、（
ｋ）アシルフォスフィンオキサイド系の化合物等が挙げられる。
【００４３】
（ａ）芳香族ケトン類の好ましい例としては、「ＲＡＤＩＡＴＩＯＮ  ＣＵＲＩＮＧ  
ＩＮ  ＰＯＬＹＭＥＲ  ＳＣＩＥＮＣＥ  ＡＮＤ  ＴＥＣＨＮＯＬＯＧＹ」Ｊ．Ｐ．ＦＯ
ＵＡＳＳＩＥＲ  Ｊ．Ｆ．ＲＡＢＥＫ  （１９９３）、ｐ７７〜１１７記載のベンゾフェ
ノン骨格或いはチオキサントン骨格を有する化合物等が挙げられる。
【００４４】
好ましい（ａ）芳香族ケトン類の例としては、α−チオベンゾフェノン化合物、ベンゾ
インエーテル化合物、α−置換ベンゾイン化合物、ベンゾイン誘導体、アロイルホスホン
酸エステル、ジアルコキシベンゾフェノン、ベンゾインエーテル類、α−アミノベンゾフ
ェノン類、ｐ−ジ（ジメチルアミノベンゾイル）ベンゼン、チオ置換芳香族ケトン、アシ
ルホスフィンスルフィド、アシルホスフィン、チオキサントン類、クマリン類等を挙げる
ことができる。
【００４５】
（ｂ）芳香族オニウム塩としては、周期律表の第Ｖ、ＶＩ及び、ＶＩＩ族の元素、具体
的にはＮ、Ｐ、Ａｓ、Ｓｂ、Ｂｉ、Ｏ、Ｓ、Ｓｅ、Ｔｅ、またはＩの芳香族オニウム塩が
含まれる。例えば、スルホニウム塩類、ジアゾニウム塩類（置換基を有してもよいベンゼ
ンジアゾニウム等）、ジアゾニウム塩樹脂類（ジアゾジフェニルアミンのホルムアルデヒ
ド樹脂等）、Ｎ−アルコキシピリジニウム塩類等で、具体的には１−メトキシ−４−フェ
ニルピリジニウム  テトラフルオロボレート等）等の化合物が好適に使用される。
【００４６】
（ｃ）「有機過酸化物」としては分子中に酸素−酸素結合を１個以上有する有機化合物
のほとんど全てが含まれるが、その例としては、３，３’４，４’−テトラ−（ｔ−ブチ
ルパーオキシカルボニル）ベンゾフェノン、３，３’４，４’−テトラ−（ｔ−アミルパ
ーオキシカルボニル）ベンゾフェノン、３，３’４，４’−テトラ−（ｔ−ヘキシルパー
オキシカルボニル）ベンゾフェノン、３，３’４，４’−テトラ−（ｔ−オクチルパーオ
キシカルボニル）ベンゾフェノン、３，３’４，４’−テトラ−（クミルパーオキシカル
ボニル）ベンゾフェノン、３，３’４，４’−テトラ−（ｐ−イソプロピルクミルパーオ
キシカルボニル）ベンゾフェノン、ジ−ｔ−ブチルジパーオキシイソフタレートなどの過
酸化エステル系が好ましい。
【００４７】
（ｄ）ヘキサアリールビイミダゾールとしては、例えば２，２’−ビス（ｏ−クロロフ
ェニル）−４，４’，５，５’−テトラフェニルビイミダゾール、２，２’−ビス（ｏ−
ブロモフェニル）−４，４’，５，５’−テトラフェニルビイミダゾール、２，２’−ビ
ス（ｏ，ｐ−ジクロロフェニル）−４，４’，５，５’−テトラフェニルビイミダゾール
、２，２’−ビス（ｏ−クロロフェニル）−４，４’，５，５’−テトラ（ｍ−メトキシ
フェニル）ビイミダゾール、２，２’−ビス（ｏ，ｏ’−ジクロロフェニル）−４，４’
，５，５’−テトラフェニルビイミダゾール、２，２’−ビス（ｏ−ニトロフェニル）−
４，４’，５，５’−テトラフェニルビイミダゾール、２，２’−ビス（ｏ−メチルフェ
ニル）−４，４’，５，５’−テトラフェニルビイミダゾール、２，２’−ビス（ｏ−ト
リフルオロフェニル）−４，４’，５，５’−テトラフェニルビイミダゾール等が挙げら
れる。
【００４８】
（ｅ）ケトオキシムエステルとしては３−ベンゾイロキシイミノブタン−２−オン、３
−アセトキシイミノブタン−２−オン、３−プロピオニルオキシイミノブタン−２−オン
、２−アセトキシイミノペンタン−３−オン、２−アセトキシイミノ−１−フェニルプロ
パン−１−オン、２−ベンゾイロキシイミノ−１−フェニルプロパン−１−オン、３−ｐ
−トルエンスルホニルオキシイミノブタン−２−オン、２−エトキシカルボニルオキシイ
ミノ−１−フェニルプロパン−１−オン等が挙げられる。
【００４９】
（ｆ）ボレート塩の例としては米国特許３，５６７，４５３号、同４，３４３，８９１
号、ヨーロッパ特許１０９，７７２号、同１０９，７７３号に記載されている化合物が挙
げられる。また、エネルギー線重合開始剤の他の例である（ｇ）アジニウム塩化合物の例
としては、特開昭６３−１３８３４５号、特開昭６３−１４２３４５号、特開昭６３−１
４２３４６号、特開昭６３−１４３５３７号記載のＮ−Ｏ結合を有する化合物群を挙げる
ことができる。
【００５０】
（ｈ）メタロセン化合物の例としては、特開昭５９−１５２３９６号、特開昭６１−１
５１１９７号、特開昭６３−４１４８４号、特開平２−２４９号、特開平２−４７０５号
記載のチタノセン化合物ならびに、特開平１−３０４４５３号、特開平１−１５２１０９
号記載の鉄−アレーン錯体を挙げることができる。
【００５１】
上記チタノセン化合物の具体例としては、ジ−シクロペンタジエニル−Ｔｉ−ジ−クロ
ライド、ジ−シクロペンタジエニル−Ｔｉ−ビス−フェニル、ジ−シクロペンタジエニル
−Ｔｉ−ビス−２，３，４，５，６−ペンタフルオロフェニ−１−イル、ジ−シクロペン
タジエニル−Ｔｉ−ビス−２，３，５，６−テトラフルオロフェニ−１−イル、ジ−シク
ロペンタジエニル−Ｔｉ−ビス−２，４，６−トリフルオロフェニ−１−イル、ジ−シク
ロペンタジエニル−Ｔｉ−２，６−ジフルオロフェニ−１−イル、ジ−シクロペンタジエ
ニル−Ｔｉ−ビス−２，４−ジフルオロフェニ−１−イル、ジ−メチルシクロペンタジエ
ニル−Ｔｉ−ビス−２，３，４，５，６−ペンタフルオロフェニ−１−イル、ジ−メチル
シクロペンタジエニル−Ｔｉ−ビス−２，３，５，６−テトラフルオロフェニ−１−イル
、ジ−メチルシクロペンタジエニル−Ｔｉ−ビス−２，４−ジフルオロフェニ−１−イル
、ビス（シクロペンタジエニル）−ビス（２，６−ジフルオロ−３−（ピリ−１−イル）
フェニル）チタニウム、ビス（シクロペンタジエニル）ビス〔２，６−ジフルオロ−３−
（メチルスルホンアミド）フェニル〕チタン、ビス（シクロペンタジエニル）ビス〔２，
６−ジフルオロ−３−（Ｎ−ブチルビアロイル−アミノ）フェニル〕チタン等を挙げるこ
とができる。
【００５２】
（ｉ）活性エステル化合物の例としては、ニトロベンズルエステル化合物、イミノスル
ホネート化合物、等が挙げられる。
【００５３】
（ｊ）炭素ハロゲン結合を有する化合物の好ましい例としては、Ｖｉｃｕｒｅ  １０、
３０（Ｓｔａｕｆｆｅｒ  Ｃｈｅｍｉｃａｌ社製）、Ｉｒｇａｃｕｒｅ  １２７、１８４
、５００、６５１、２９５９、９０７、３６９、３７９、７５４、１７００、１８００、
１８５０、８１９、ＯＸＥ０１、Ｄａｒｏｃｕｒｅ  １１７３、ＩＴＸ（チバ・スペシャ
ルティ・ケミカルズ社製）、Ｑｕａｎｔａｃｕｒｅ  ＣＴＸ（Ａｃｅｔｏ  Ｃｈｅｍｉｃ
ａｌ社製）、Ｋａｙａｃｕｒｅ  ＤＥＴＸ−Ｓ（日本化薬社製）、ＥＳＡＣＵＲＥ  ＫＩ
Ｐ１５０（Ｌａｍｂｅｒｔｉ社製）の商品名で入手可能な化合物を挙げることができる。
【００５４】
（ｋ）アシルフォスフィンオキサイド系の化合物の好ましい例としては、２，４，６−
トリメチルベンゾイル−ジフェニル−フォスフィンオキサイドが挙げられ、Ｄａｒｏｃｕ
ｒｅ  ＴＰＯの商品名でチバ・スペシャルティ・ケミカルズ社から入手可能な化合物が挙
げられる。
【００５５】
ラジカル重合開始剤は、本実施形態にかかるインク組成物中、１〜２０重量％含まれる
ことが好ましく、３〜１５重量％含まれることがより好ましい。上記範囲とすることによ
り、硬化後の組成物の機械的強度を低下させることなく硬化性を保持する効果を奏する。
ラジカル重合開始剤は、照射されるエネルギー線に感度を有するものを適宜選択して使用
することができる。
【００５６】
１．４．その他の成分
１．４．１．ラジカル重合性化合物
本実施形態のインク組成物は、さらにラジカル重合性化合物を含有することができる。
ラジカル重合性化合物は、重合の反応速度や、インク物性、硬化膜物性等を調整する目的
で１種または複数を混合して用いることができる。また、ラジカル重合性化合物は単官能
化合物であっても、多官能化合物であってもよい。
【００５７】
本実施形態のインク組成物に使用可能なラジカル重合性化合物としては、ラジカル開始
剤から発生する開始種により重合反応を生じる各種公知のラジカル重合性の化合物が挙げ
られる。このようなラジカル重合性化合物としては、（メタ）アクリレート類、（メタ）
アクリルアミド類、芳香族ビニル類、アリル基を有する化合物類、およびＮ−ビニル基を
有する化合物類等が挙げられる。さらにラジカル重合性化合物としては、ビニルエステル
類［酢酸ビニル、プロピオン酸ビニル、バーサチック酸ビニルなど］、アリルエステル類
［酢酸アリル等］、ハロゲン含有単量体［塩化ビニリデン、塩化ビニルなど］、ビニルエ
ーテル類［メチルビニルエーテル、ブチルビニルエーテル、ヘキシルビニルエーテル、メ
トキシビニルエーテル、２−エチルヘキシルビニルエーテル、メトキシエチルビニルエー
テル、シクロヘキシルビニルエーテル、クロロエチルビニルエーテル等］、シアン化ビニ
ル［（メタ）アクリロニトリル等］、オレフィン類［エチレン、プロピレン等］などが挙
げられる。
【００５８】
１．４．２．色材
本実施形態のインク組成物は、色材を含有することができる。色材としては、染料、顔
料のいずれであってもよい。なお、本実施形態のインク組成物は、ここで例示する色材を
含有しなくても、クリアコートとして用いることができる。
【００５９】
本実施形態のインク組成物に使用可能な染料としては、直接染料、酸性染料、食用染料
、塩基性染料、反応性染料、分散染料、建染染料、可溶性建染染料、反応分散染料、など
通常インクジェット記録に使用される各種染料を使用することができる。
【００６０】
本実施形態のインクジェット記録用インク組成物に使用可能な顔料としては、無機顔料
、有機顔料を挙げることができる。
【００６１】
無機顔料としては、酸化チタンおよび酸化鉄に加え、コンタクト法、ファーネス法、サ
ーマル法などの公知の方法によって製造されたカーボンブラックを使用することができる
。また、有機顔料としては、アゾ顔料（アゾレーキ、不溶性アゾ顔料、縮合アゾ顔料、キ
レートアゾ顔料などを含む）、多環式顔料（例えば、フタロシアニン顔料、ペリレン顔料
、ペリノン顔料、アントラキノン顔料、キナクリドン顔料、ジオキサジン顔料、チオイン
ジゴ顔料、イソインドリノン顔料、キノフラロン顔料など）、染料キレート（例えば、塩
基性染料型キレート、酸性染料型キレートなど）、ニトロ顔料、ニトロソ顔料、アニリン
ブラックなどを使用することができる。
【００６２】
顔料の具体例としては、カーボンブラックとして、Ｃ．Ｉ．ピグメントブラック７、三
菱化学社製のＮｏ．２３００、Ｎｏ．９００、ＭＣＦ８８、Ｎｏ．３３、Ｎｏ．４０、Ｎ
ｏ．４５、Ｎｏ．５２、ＭＡ７、ＭＡ８、ＭＡ１００、Ｎｏ．２２００Ｂ等が、コロンビ
ア社製のＲａｖｅｎ５７５０、同５２５０、同５０００、同３５００、同１２５５、同７
００等が、キャボット社製のＲｅｇａｌ  ４００Ｒ、同３３０Ｒ、同６６０Ｒ、Ｍｏｇｕ
ｌ  Ｌ、同７００、Ｍｏｎａｒｃｈ８００、同８８０、同９００、同１０００、同１１０
０、同１３００、同１４００等が、デグッサ社製のＣｏｌｏｒ  Ｂｌａｃｋ  ＦＷ１、同
ＦＷ２、同ＦＷ２Ｖ、同ＦＷ１８、同ＦＷ２００、Ｃｏｌｏｒ  Ｂｌａｃｋ  Ｓ１５０、
同Ｓ１６０、同Ｓ１７０、Ｐｒｉｎｔｅｘ  ３５、同Ｕ、同Ｖ、同１４０Ｕ、Ｓｐｅｃｉ
ａｌ  Ｂｌａｃｋ  ６、同５、同４Ａ、同４等が挙げられる。
【００６３】
イエロー顔料としては、Ｃ．Ｉ．ピグメントイエロー１、２、３、１２、１３、１４、
１６、１７、７３、７４、７５、８３、９３、９５、９７、９８、１０９、１１０、１１
４、１２０、１２８、１２９、１３８、１５０、１５１、１５４、１５５、１８０、１８
５、２１３、およびＣＨＲＯＭＯＰＨＴＡＬ  ＹＥＬＬＯＷ  ＬＡ２（チバ・スペシャル
ティー・ケミカルズ社製）等が挙げられる。
【００６４】
また、マゼンタ顔料としては、Ｃ．Ｉ．ピグメントレッド５、７、１２、４８（Ｃａ）
、４８（Ｍｎ）、５７（Ｃａ）、５７：１、１１２、１２２、１２３、１６８、１８４、
２０２、２０９、Ｃ．Ｉ．ピグメントヴァイオレット  １９、およびＨｏｓｔａｐｅｒｍ
Ｐｉｎｋ  Ｅ０２（クラリアントジャパン株式会社製）等が挙げられる。
【００６５】
さらに、シアン顔料としては、Ｃ．Ｉ．ピグメントブルー１、２、３、１５：３、１５
：４、６０、１６、２２、およびＴＧＲ−ＳＤ（ＤＩＣ株式会社製）が挙げられる。
【００６６】
本実施形態のインクジェット記録用インク組成物に顔料を含有させる際には、顔料はそ
の平均粒径が１０〜２００ｎｍの範囲にあるものが好ましく、より好ましくは５０〜１５
０ｎｍ程度のものである。本実施形態のインクジェット記録用インク組成物に色材を含有
させる場合は、色材の添加量は、０．１〜２５質量％程度の範囲が好ましく、より好まし
くは０．５〜１５質量％程度の範囲である。
【００６７】
また、本実施形態のインクジェット記録用インク組成物に顔料を含有させる際には、こ
れらの顔料と、分散剤または界面活性剤を含有させることができる。好ましい分散剤とし
ては、顔料分散液を調製するのに慣用されている分散剤、例えば高分子分散剤を使用する
ことができる。このような分散剤としては、Ｌｕｂｒｉｚｏｌ社製のＳＯＬＳＰＥＲＳＥ
１３９４０が例示できる。
【００６８】
１．４．３．その他の添加剤
また、本実施形態のインク組成物は、熱ラジカル重合禁止剤を含有してもよい。これに
より、インク組成物の保存安定性を向上させることができる。なお、熱ラジカル重合禁止
剤としては、Ｉｒｇａｓｔａｂ  ＵＶ−１０、ＵＶ−２２（チバ・スペシャルティ・ケミ
カルズ社製）等が挙げられる。
【００６９】
本実施形態のインク組成物には重合促進剤が含まれていても良い。重合促進剤としては
、特に限定されないが、Ｄａｒｏｃｕｒ  ＥＨＡ、ＥＤＢ（チバ・スペシャルティ・ケミ
カルズ社製）等が挙げられる。
【００７０】
さらに本実施形態のインク組成物は、界面活性剤を含有することができ、例えばシリコ
ーン系界面活性剤として、ポリエステル変性シリコーンやポリエーテル変性シリコーンを
用いることが可能で、ポリエーテル変性ポリジメチルシロキサン又はポリエステル変性ポ
リジメチルシロキサンを用いることもできる。界面活性剤の具体例としては、ＢＹＫ−３
４７、ＢＹＫ−３４８、ＢＹＫ−ＵＶ３５００、３５１０、３５３０、３５７０（ビック
ケミー・ジャパン株式会社製）を挙げることができる。
【００７１】
さらに、本実施形態のインク組成物は、一般的なインクに使用し得る、公知公用の成分
を含有することができる。そのような成分としては、たとえば、湿潤剤、浸透溶剤、ｐＨ
調整剤、防腐剤、防かび剤等が挙げられる。またさらに、本実施形態のインク組成物は、
必要に応じて、レベリング添加剤、マット剤、膜物性を調整するためのポリエステル系樹
脂、ポリウレタン系樹脂、ビニル系樹脂、アクリル系樹脂、ゴム系樹脂、ワックス類を含
有することができる。
【００７２】
１．５．インク組成物の物性
本実施形態のインク組成物は、インクジェット記録方法で使用されるため、インク組成
物の粘度は、２５℃で２０ｍＰａ・ｓ以下であることが好ましい。この範囲内であれば、
下述するインクジェット記録装置によって、インク組成物を吐出し、記録媒体上にインク
組成物を付着させる工程において、インク組成物の吐出安定性を確保することができる。
本実施形態のインク組成物の粘度は、各成分の配合量によって調節することができ、また
、樹枝状オリゴマーの分子量によっても調節することができる。
【００７３】
１．６．エネルギー線
本実施形態のインク組成物を硬化させるエネルギー線としては、例えば、紫外線、可視
光、遠紫外線、ｇ線、ｈ線、ｉ線、ＫｒＦエキシマレーザー光、ＡｒＦエキシマレーザー
光、またはＸ線等の電磁波、および電子線、α線等の粒子線が挙げられる。
【００７４】
エネルギー線として紫外線を用いる場合は、インク組成物への紫外光の照射量は、１０
ｍＪ／ｃｍ２以上、２０，０００ｍＪ／ｃｍ２以下であり、また好ましくは５０ｍＪ／ｃ
ｍ２以上、１５，０００ｍＪ／ｃｍ２以下の範囲で行うことができる。
【００７５】
エネルギー線として紫外線を用いる場合、紫外線の照射は、メタルハライドランプ、キ
セノンランプ、カーボンアーク灯、ケミカルランプ、低圧水銀ランプ、高圧水銀ランプ等
のランプが挙げられる。例えばＦｕｓｉｏｎ  Ｓｙｓｔｅｍ社製のＨランプ、Ｄランプ、
Ｖランプ、Ｉｎｔｅｇｒａｔｉｏｎ社製のＳｕｂＺｅｒｏ  ０５５等の市販されているも
のを用いて行うことができる。また、紫外線発光ダイオード（紫外線ＬＥＤ）や紫外線発
光半導体レーザ等の紫外線発光半導体素子によっても、紫外線照射を行うことができる。
【００７６】
エネルギー線の照射は、インクジェット記録装置を用いて該装置内で行われてもよいし
、照射装置を備えていないインクジェット記録装置によって記録媒体にインク組成物を付
着させた後、別の照射装置を用いて行われてもよい。
【００７７】
以上説明した本実施形態にかかるインク組成物は、一般式（１）で表される化合物と、
樹枝状オリゴマーと、ラジカル重合開始剤と、を含有することにより、エネルギー線を照
射することで速やかに硬化することができる。また、これにより本実施形態にかかるイン
ク組成物を用いて形成される画像は、光沢、平滑性および質感に優れている。
【００７８】
２．記録方法
本実施形態の記録方法は、記録媒体を準備する工程と、記録媒体の画像が記録された面
にインク組成物を付着させる工程と、インク組成物を硬化させる工程と、を含む。
【００７９】
２．１．記録媒体を準備する工程
本工程で準備される記録媒体は、特に限定されず、記録物の用途に即して選択すること
ができる。しかし、インク組成物を硬化させる工程において、エネルギー線がより効率よ
くインク組成物に達するために、記録媒体としては、インク非吸収性の記録媒体がより好
ましい。このような記録媒体としては、例えば、インクジェット印刷用に表面処理をして
いない（すなわち、インク吸収層を形成していない）プラスチックフィルム、紙等の基材
上にプラスチックがコーティングされているものやプラスチックフィルムが接着されてい
るもの等が挙げられる。ここでいうプラスチックとしては、ポリ塩化ビニル、ポリエチレ
ンテレフタレート、ポリカーボネート、ポリスチレン、ポリウレタン、ポリエチレン、ポ
リプロピレン等が挙げられる。
【００８０】
ここで、インク非吸収性の記録媒体とは、印字面が、ブリストー（Ｂｒｉｓｔｏｗ）法
において接触開始から３０ｍｓｅｃ１／２までのインク吸収量が１０ｍＬ／ｍ２以下であ
る記録媒体を指す。このブリストー法は、短時間での液体吸収量の測定方法として最も普
及している方法であり、日本紙パルプ技術協会（ＪＡＰＡＮ  ＴＡＰＰＩ）でも採用され
ている。試験方法の詳細は「ＪＡＰＡＮ  ＴＡＰＰＩ紙パルプ試験方法２０００年版」の
規格Ｎｏ．５１「紙及び板紙−液体吸収性試験方法−ブリストー法」に述べられている。
【００８１】
画像が形成されていない記録媒体を本工程で準備した場合は、以降の工程において色材
を含むインク組成物を用いることにより、質感の良好な画像を記録することができる。
【００８２】
また、本工程で準備される記録媒体は、すでに画像が形成されたものであってもよい。
このような記録媒体を準備する場合は、以降の工程において顔料を含まないインク組成物
を用いることにより画像のトップコートを形成することができるため、質感の高い記録物
を得ることができる。この場合に形成されるトップコートは、無色または着色透明とする
ことができる。着色透明のトップコートは、インク組成物に、染料などの背景の隠蔽性の
小さい色材を含有させることで形成することができる。
【００８３】
あらかじめ画像が形成された記録媒体における該画像は、一般的な印刷方法によって形
成されることができる。この印刷方法のうち、インクジェット記録装置によって該画像を
形成すると、以下の工程でインクジェット記録装置を使用するため、これを兼用すること
ができるため、より効率的に質感の高い記録物を得ることができる。
【００８４】
２．２．記録媒体上にインク組成物を付着させる工程
本工程は、インクジェット記録装置によって行われる。そして、インクジェット記録装
置によってインク組成物を吐出し、記録媒体上にインク組成物を付着させる。本実施形態
で使用するインクジェット記録装置は、インク組成物の液滴を吐出し、該液滴を記録媒体
に付着させて情報の記録を行うことができるものであれば、特に限定されない。
【００８５】
インクジェット記録装置の記録方式としては、例えば、ノズルとノズルの前方に置いた
加速電極の間に強電界を印加し、ノズルからインクを液滴状で連続的に噴射させ、インク
滴が偏向電極間を飛翔する間に印刷情報信号を偏光電極に与えて記録する方式またはイン
ク滴を偏向することなく印刷情報信号に対応して噴射させる方式（静電吸引方式）、小型
ポンプでインク液に圧力を加え、ノズルを水晶振動子等で機械的に振動させることにより
、強制的にインク滴を噴射させる方式、インク液に圧電素子で圧力と印刷情報信号を同時
に加え、インク滴を噴射・記録させる方式（ピエゾ方式）、インク液を印刷情報信号にし
たがって微小電極で加熱発泡させ、インク滴を噴射・記録させる方式（サーマルジェット
方式）等が挙げられる。
【００８６】
なお、インクジェット記録装置に、エネルギー線の照射を行うことができる機構が備え
られているものは、本実施形態のインク組成物を硬化させるために、より好適に用いるこ
とができる。そのような装置としては、たとえば、インクジェット記録装置内のキャリッ
ジ側面に搭載されたエネルギー線照射装置を適用することができる。
【００８７】
また、「２．１．記録媒体を準備する工程」において、あらかじめ画像が形成された記
録媒体を準備した場合には、本工程は、該記録媒体の画像が記録された面に対して適用さ
れることができる。このようにすれば画像の上にトップコートを形成することができ、質
感の高い記録物を提供することができる。
【００８８】
２．３．インク組成物を硬化させる工程
本工程は、「２．２．記録媒体上にインク組成物を付着させる工程」で記録媒体上に付
着されたインク組成物に、エネルギー線を照射して行われる。本工程は、ラジカル重合開
始剤を活性化することのできるエネルギー線を照射できれば、任意の態様で行うことがで
きる。エネルギー線としては、既述したもののうちから選択することができる。また、上
述したようなエネルギー線の照射を行うことができる機構が備えられているインクジェッ
ト記録装置は、本工程に、好適に適用することができる。
【００８９】
本工程は、インクジェット記録装置とは別体の外部エネルギー線源を用いて行うことも
できる。さらに、本工程は、外部エネルギー線源からインクジェット記録装置に光ファイ
バー等によってエネルギー線を導いて行うこともできる。外部エネルギー線源としては、
たとえば、Ｉｎｔｅｇｒａｔｉｏｎ社製の形式ＳｕｂＺｅｒｏ  ０５５（紫外線）を用い
ることができる。
【００９０】
本実施形態の記録方法は、上述のインク組成物を用いて行われるため、エネルギー線を
照射することによって、インク組成物を速やかに硬化させることができ、かつ、光沢、平
滑性および質感に優れた画像を容易に記録することができる。
【００９１】
３．インクセット
本実施形態にかかるインクセットとして、少なくとも１種類の上記インク組成物を備え
たものを例示する。
【００９２】
上記のインク組成物を単独または複数備えたインクセットとしてもよいし、さらに一ま
たは複数の他のインク組成物を含むインクを備えたインクセットとしてもよい。インクセ
ットに備えることができる他のインク組成物としては、シアン、マゼンタ、イエロー、ラ
イトシアン、ライトマゼンタ、ダークイエロー、レッド、グリーン、ブルー、オレンジ、
バイオレット等のカラーインク組成物、ブラックインク組成物、ライトブラックインク組
成物等が挙げられる。
【００９３】
４．インクカートリッジおよびインクジェット記録装置
本実施形態にかかるインクカートリッジとして、上記のインクセットを備えたものを例
示する。これによれば、上記のインク組成物を備えたインクセットを容易に運搬すること
ができる。本実施形態にかかるインクジェット記録装置は、上述のインク組成物、インク
セット、またはインクカートリッジを備えたものであり、たとえば、「２．記録方法」の
項で述べたインクジェット記録装置を例示できる。
【００９４】
５．実施例および比較例
以下、本発明を実施例および比較例によって詳細に説明するが、本発明はこれらに限定
されるものではない。各実施例および各比較例のインク組成物の配合は、表１に示した。
【００９５】
【表１】
2010132788.tif 000003
【００９６】
５．１．実施例のインク組成物の調製
５．１．１．実施例１
実施例１のインク組成物は、以下のように調製した。
【００９７】
最初に、ラジカル重合性化合物である大阪有機化学工業株式会社から入手した型番Ｖ＃
２３０（１，６−ヘキサンジオールジアクリレート）を７４質量部、一般式（１）で表さ
れる化合物（ｎ＝９、Ｒは、アクリロイル基）として、新中村化学工業株式会社製Ａ−４
００（ポリエチレングリコール＃４００ジアクリレート）を１０質量部、樹枝状オリゴマ
ーとして、大阪有機化学工業株式会社製ＳＴＡＲ５０１（重量平均分子量Ｍｗ＝２０００
０）を１０質量部、ラジカル重合開始剤として、ＤＡＲＯＣＵＲＥ  ＴＰＯ（２，４，６
−トリメチルベンゾイル−ジフェニル−フォスフィンオキサイド）（チバ・スペシャルテ
ィー・ケミカルズ社から入手）を５質量部、および重合禁止剤として、チバ・スペシャル
ティー・ケミカルズ社から入手したＩＲＧＡＳＴＡＢ  ＵＶ−２２を１質量部となるよう
に、ガラス容器に入れた。そして、マグネチックスターラーにより、３０分間攪拌して実
施例１のインク組成物（クリアインク）を調製した。
【００９８】
５．１．２．実施例２
実施例２のインク組成物は、以下のように調製した。
【００９９】
実施例２では、実施例１で用いた「Ａ−４００」の代わりに、一般式（１）で表される
化合物であるＡＭ−９０Ｇ（メトキシポリエチレングリコール＃４００アクリレート）（
ｎ＝９、Ｒは、メチル基（炭素数１のアルキル基））（新中村化学工業株式会社から入手
）を用い、その他の組成および調製条件は同じにしてインク組成物（クリアインク）を調
製した。
【０１００】
５．１．３．実施例３
実施例３のインク組成物は、以下のように調製した。
【０１０１】
実施例３では、実施例１で用いた「Ａ−４００」の代わりに、一般式（１）で表される
化合物であるＡ−６００（ポリエチレングリコール＃６００アクリレート）（ｎ＝１４、
Ｒは、アクリロイル基）（新中村化学工業株式会社から入手）を用い、その他の組成およ
び調製条件は同じにして、インク組成物（クリアインク）を調製した。
【０１０２】
５．１．４．実施例４
実施例４のインク組成物は、以下のように作成した。
【０１０３】
実施例１のインク組成物において、ラジカル重合開始剤である「ＤＡＲＯＣＵＲＥ  Ｔ
ＰＯ」の代わりに、ラジカル重合開始剤である「ＩＲＧＡＣＵＲＥ  １８４」（１−ヒド
ロキシ−シクロヘキシル−フェニル−ケトン）（チバ・スペシャルティ・ケミカルズ社か
ら入手）を用い、その他の組成および調製条件は同じにして、実施例４のインク組成物（
クリアインク）を調製した。
【０１０４】
５．２．比較例のインク組成物の調製
５．２．１．比較例１
比較例１のインク組成物は、以下のように作成した。
【０１０５】
実施例１のインク組成物において、「Ａ−４００」の代わりに、一般的なラジカル重合
性化合物である「Ｖ＃２３０」（１，６−ヘキサンジオールジアクリレート）（大阪有機
工業株式会社から入手）を用い、その他の組成および調製条件は同じにして、比較例１の
インク組成物（クリアインク）を調製した。
【０１０６】
５．２．２．比較例２
比較例２のインク組成物は、以下のように作成した。
【０１０７】
実施例１のインク組成物において、「Ａ−４００」の代わりに、一般式（１）における
ｎが２３、Ｒがアクリロイル基である化合物「Ａ−１０００」（ポリエチレングリコール
＃１０００ジアクリレート）（大阪有機工業株式会社から入手）を用い、その他の組成お
よび調製条件は同じにして、比較例２のインク組成物（クリアインク）を調製した。
【０１０８】
５．３．評価方法
セイコーエプソン株式会社製インクジェットプリンターＰＸ−Ｇ９２０のインクカート
リッジにインク組成物を、実施例および比較例ごとにそれぞれ充填した。各例について、
ＯＫトップコート紙（王子製紙株式会社製）に、１０ｃｍ×１０ｃｍの正方形ベタパター
ンを高精細モードで印刷した。ベタパターンの組成物の膜厚は、１０μｍであった。すべ
ての例について、印刷後、印字部に紫外線照射機（Ｉｎｔｅｇｒａｔｉｏｎ社製  Ｓｕｂ
Ｚｅｒｏ  ０５５）を用いて紫外光を照射し、印刷部を硬化させた。
【０１０９】
そして、硬化した印刷部の光沢および平滑性を目視評価した。また、指触により印刷物
の質感を合わせて評価した。各評価は、当業者１０人が行い、該当業者のうち、７人以上
が許容可能と判断した場合を○、３人以上６人以下が許容可能と判断した場合を△、８人
以上が許容不可と判断した場合を×とし、表１にその評価結果を記載した。
【０１１０】
５．４．評価結果
表１に示したように、各実施例のインク組成物は、硬化性に優れるとともに、光沢、平
滑性、質感のいずれも優れた結果となった。これに対して、一般式（１）で表される化合
物を欠いた各比較例のインク組成物は、光沢、平滑性、質感のいずれも不十分であった。
【０１１１】
本発明は、上述した実施形態に限定されるものではなく、種々の変形が可能である。例
えば、本発明は、実施形態で説明した構成と実質的に同一の構成（例えば、機能、方法お
よび結果が同一の構成、あるいは目的および効果が同一の構成）を含む。また、本発明は
、実施形態で説明した構成の本質的でない部分を置き換えた構成を含む。また、本発明は
、実施形態で説明した構成と同一の作用効果を奏する構成または同一の目的を達成するこ
とができる構成を含む。また、本発明は、実施形態で説明した構成に公知技術を付加した
構成を含む。